(57)【要約】      （修正有）【課題】マイクロニードルの先端部のみに薬物を保持させたマイクロニードルアレイとその製造方法を提供する。【解決手段】マイクロニードルの先端部のみに薬物を保持させたマイクロニードルアレイは、マイクロニードル溶着法すなわちａ）水溶性高分子を素材としてマイクロニードルアレイを作成し、ｂ）マイクロニードルアレイ先端に付着させる薬物溶液を作成し、ｃ）マイクロニードルアレイの先端を該薬物溶液に短時間接触させて、製造する。このとき薬物溶液には薬物のほか水溶性高分子をも高濃度に溶解して粘度を高くしておくならば、付着した薬物はマイクロニードルと一体的となり、刺入に際し薬物のみが剥がれ落ちることがない。【選択図】図１
2013094662.tif 000002
【特許請求の範囲】
【請求項１】
ａ）水溶性高分子を素材としてマイクロニードルアレイを作成し、
ｂ）該マイクロニードルアレイ先端に付着させる薬物溶液を作成し、
ｃ）該マイクロニードルアレイの先端を該薬物溶液に短時間接触させて、
先端に薬物を付着させたマイクロニードルアレイを製造するにさいし、
前記薬物溶液には前記薬物のほか水溶性高分子をも溶解しておき、
前記薬物溶液における水溶性高分子と前記マイクロニードルアレイの素材である水溶性高分子とは、少なくとも１種の同一成分を含み、
かつ前記薬物は水溶性高分子と一体的にマイクロニードル先端部位取り込まれていることを特徴とする、
先端に薬物を付着させたマイクロニードルアレイを製造するマイクロニードル溶着法。
【請求項２】
前記薬物溶液における水溶性高分子と前記マイクロニードルアレイの素材である水溶性高分子とは、主成分が同一であることを特徴とする請求項１に記載のマイクロニードル溶着法
【請求項３】
前記薬物溶液に含まれる水溶性高分子と前記マイクロニードルアレイの素材である水溶性高分子とが同一であることを特徴とする請求項１に記載のマイクロニードル溶着法。
【請求項４】
前記薬物溶液の粘度を１．０ｄＰａ・ｓ以上９０ｄＰａ・ｓ以下とすることを特徴とする請求項１〜３のいずれか１項に記載のマイクロニードル溶着法。
【請求項５】
前記薬物溶液の溶媒の主成分が水であることを特徴とする請求項１に記載のマイクロニードル溶着法。
【請求項６】
マイクロニードルの針長さが１００−２，０００ミクロンの長さを有することを特徴とする請求項１〜５のいずれか１項に記載のマイクロニードル溶着法
【請求項７】
前記薬物が、ＰＴＨ、インターフェロン、インスリン、エクセンジン−４、エクセンジン誘導体、ＥＧＦ，ＦＧＦ，ボツリヌストキシン、各種抗原蛋白又はウイルス断片のいずれかであることを特徴とする請求項１〜６のいずれか１項に記載のマイクロニードル溶着法。
【請求項８】
前記水溶性高分子が、ヒアルロン酸、デキストリン、デキストラン、カルボキシメチルセルロース、コンドロイチン硫酸、プロテオグリカン、ポリアクリル酸（塩）、ポリビニルピロリドン、ポリビニルアルコール、から選ばれた１種あるいはそれ以上であることを特徴とする請求項１〜６のいずれか１項に記載のマイクロニードル溶着法。
【請求項９】
マイクロニードル先端部に、マイクロニードル素材と薬物の混合物が一体的に溶着していることを特徴とするマイクロニードルアレイ。
【請求項１０】
マイクロニードル素材と、溶着した薬物を含有する素材とが同一の水溶性高分子であることを特徴とする請求項９に記載のマイクロニードルアレイ。
【請求項１１】
前記薬物が、ＰＴＨ、インターフェロン、インスリン、エクセンジン−４、エクセンジン誘導体、ＥＧＦ，ＦＧＦ，ボツリヌストキシン、各種抗原蛋白又はウイルス断片のいずれかであることを特徴とする請求項９又は請求項１０に記載のマイクロニードルアレイ。
【請求項１２】
前記水溶性高分子が、ヒアルロン酸、デキストリン、デキストラン、カルボキシメチルセルロース、コンドロイチン硫酸、プロテオグリカン、ポリアクリル酸（塩）、ポリビニルピロリドン、ポリビニルアルコール、から選ばれた１種あるいはそれ以上であることを特徴とする請求項９〜１１のいずれか１項に記載のマイクロニードルアレイ。
【発明の詳細な説明】
【技術分野】
【０００１】  本発明は皮膚表層及び／又は皮膚角質層に修飾効果及び／又は機能効果を与えるためのマイクロニードル溶着法に関する。
【背景技術】
【０００２】  薬物を人の体内に投与する手法として、経口的投与と経皮的投与がよく用いられている。注射は代表的な経皮的投与法である。しかし、注射は医師・看護師のような専門家の手を煩わせねばならず、苦痛を伴い、更にエイズやＢ型肝炎などの感染もあり得る、多くの人にとって歓迎すべからざる手法である。これに対し、最近マイクロニードルアレイを利用した、苦痛を伴わない経皮的投与法が注目されてきた（非特許文献１）。【０００３】  薬物の経皮的投与の際、皮膚角質層は薬物透過のバリアとして働き、単に皮膚表面に薬物を塗布するだけでは透過性は必ずしも十分ではない。これに対し微小な針、すなわちマイクロニードルを用いて角質層を穿孔することにより、塗布法より薬物投与効率を格段に向上させることができる。このマイクロニードルを基板上に多数集積したものがマイクロニードルアレイである。また、マイクロニードルアレイに、マイクロニードルアレイを皮膚に付着させるための粘着テープや使用まで無菌状態を維持するためのカバーシートなど各種テープを付加して使用しやすい製品としたものをマイクロニードルパッチという。
ここにテープとは、フィルムに粘着剤を塗布したものをいう。【０００４】  マイクロニードルの素材としては、当初、金属やシリコンが用いられていた。ステンレス針で皮膚を穿孔し、その上に薬液を流してその穴より薬物を吸収させる方法（特許文献１）や、ステンレス針の表面に薬物を被覆したうえ刺入して薬物を投与する方法（特許文献２）が提案された。さらには、単に注射針を微小化した中空マイクロニードルにより薬液を注入することも提案された（特許文献３）。
しかし、薬液流延法は薬物取込効率が悪いのみか滅菌性に疑問があり、被覆法は被覆薬物が刺入時に剥がれて薬物取込効率が低く、微小注射針法は構造が複雑となる等の欠点があった。さらに金属やシリコンマイクロニードルは、体内で折れたとき事故となる欠点があった。【０００５】  これに対し、体内で溶解する物質を用いてマイクロニードルを作成すればこのような諸問題を解決することができる（特許文献４）。また、マイクロニードルの素材として皮膚投与後皮膚内で水分により溶解する高分子（生体溶解性高分子）を用いると、マイクロニードルの皮膚適用により皮膚内水分が針部に拡散し、皮膚に差し込まれた針部が膨潤しその後溶解する。針部の溶解によるヒアルロン酸やコラーゲンの皮膚内拡散により抗しわ作用を発現し、あるいは針部に前もって溶解させている薬物や有価物質を皮膚内に放散する（特許文献５、６）。【０００６】  生体溶解性高分子からなるマイクロニードルアレイは、鋳型を用いて製造されることが多い（特許文献５）。感光性樹脂を用いてリソグラフィ法によりマイクロニードルパターンを形成した後転写し、マイクロニードル形成用凹部を有する鋳型を作成する。マイクロニードル素材をこの鋳型上に流延し、次に加熱して水分を蒸発させた後、固化したものを鋳型から剥離してマイクロニードルアレイを得ることができる。【０００７】  マイクロニードルアレイに含有させる薬物には非常に高価なものや微量しか得られないものもある。そのような高価貴重な薬物を素材に含有させて常法によりマイクロニードルアレイを作成すると、薬物はマイクロニードル部分のみならず基板部分にも含まれることとなる（特許文献７）。このマイクロニードルアレイを皮膚に刺入すると、マイクロニードル部分に含まれる薬物は体内に取り込まれ拡散するが、基板部分に存在する薬物は利用されることなく廃棄され、高価な薬物の利用効率が低い結果となる。【０００８】  高価な薬物を効率的に利用する試みはすでにいくつか知られている。マイクロニードル表面を被覆する方法（特許文献２）の他、薬物をマイクロニードル先端に付着させる方法（特許文献８）、マイクロニードルが柔らかい内に遠心分離して薬物をニードル先端に集める方法（特許文献９）、鋳型に薬物入り素材溶液を充填し乾燥後薬物を含まない素材溶液を充填してマイクロニードル先端部にのみ薬物を保持させる方法（特許文献１０）などが報告されている。この薬物を先端に付着させる特許文献８の方法は、薬物を約１００℃に加温し溶解させてマイクロニードル先端部に付着させる点に特色がある。
【先行技術文献】
【特許文献】
【０００９】
【特許文献１】特開平３−１５１９８２号公報
【特許文献２】特開２００８−０２９７１０号公報
【特許文献３】特表２００２−５１７３００号公報
【特許文献４】特開２００３−２３８３４７号公報
【特許文献５】特開２００９−２７３８７２号公報
【特許文献６】特開２０１０−０２９６３４号公報
【特許文献７】特開２００８−３０３１６２号公報
【特許文献８】特開２００６−３４６１２７号公報
【特許文献９】特表２００９−５０７５７３号公報
【特許文献１０】特再表２００９−０６６７６３号公報
【非特許文献】
【００１０】
【非特許文献１】権英淑、神山文男「マイクロニードル製品化への道程」、薬剤学、社団法人日本薬剤学会、平成２１年９月、第６９巻、第４号、ｐ．２７２−２７６．
【発明の概要】
【発明が解決しようとする課題】
【００１１】  本発明が解決しようとする課題は、従来技術の問題点を解決し、高価な薬物の有効利用を図る新しい方法を提供することである。
薬物をマイクロニードルの先端に付着させる特許文献８の方法はそのため薬物を１００℃以上に加温するならば、高価貴重な薬物が熱分解する場合が多い。従って、薬物をマイクロニードル先端に付着させるとき、加温することは避けるべきである。
また特許文献８の方法では、薬物は単にマイクロニードル先端に付着したものであるため、薬物の付着強度が弱くマイクロニードルを皮膚に刺入するに際し付着部分が折れて薬物が剥がれたりし、薬物が十分取り込まれない問題点を有している。これらの問題点を解決する必要がある。
【課題を解決するための手段】
【００１２】  上記課題を解決するためになされた本発明に係わるマイクロニードル溶着法は、
ａ）水溶性高分子を素材としてマイクロニードルアレイを作成し、
ｂ）該マイクロニードルアレイ先端に付着させる薬物溶液を作成し、
ｃ）該マイクロニードルアレイの先端を該薬物溶液に短時間接触させて製造し、
このとき、前記薬物溶液には前記薬物のほか水溶性高分子をも溶解しておき、前記薬物溶液における水溶性高分子と前記マイクロニードルアレイの素材である水溶性高分子とは、少なくとも１種の同一成分を含み、かつ前記薬物は水溶性高分子と一体的にマイクロニードル先端部位取り込まれていることを特徴とする。【００１３】  マイクロニードルアレイ先端に効率よく薬物を付着させるためには、マイクロニードルアレイ素材と薬物溶液は相溶性があることが好ましい。そのためには薬物とマイクロニードル素材が共に水溶性であることが好ましい。薬物溶液は水を主としてそれに混和する有機溶媒との混合液であってもよい。水に混和する有機溶媒の例は、エタノール、アセトンである。【００１４】  さらに薬物溶液に水溶性高分子を溶解させて薬物溶液の粘度を高めておくことが好ましい。水溶性高分子の溶解により粘度が上昇し、マイクロニードル先端部への薬物溶液の溶着量が増大するからである。水溶性高分子の水溶液中の濃度は１〜２０％、好ましくは２〜１５％である。水溶性高分子の濃度が小さければ薬物溶液のニードル接触による溶着量が少なく、また濃度が高すぎると流動性がなくなり溶着操作がスムースに行われにくくなる。
薬物溶液中の水溶性高分子の適正な濃度は、薬物溶液の溶液粘度により決めることができる。薬物溶着に好ましい薬物溶液の粘度は、１．０ｄＰａ・ｓ〜９０ｄＰａ・ｓの範囲である。薬物溶液の粘度が１．０ｄＰａ・ｓ未満であると、粘度が低すぎて溶着量が少なくなる。また９０ｄＰａ・ｓを超えると薬物溶液への接触後引き離しても糸引きが起こりがちである。なお、粘度はいずれも室温（２５℃）での値とする。【００１５】  該マイクロニードルアレイの先端を該薬物溶液に接触させる時間は、長すぎると水溶性マイクロニードル素材が薬物溶液中で溶解してしまうので、０．０１〜５秒が望ましい。【００１６】  薬物とマイクロニードル素材である水溶性高分子を併せて薬物水溶液とすることにより、マイクロニードル先端部を薬物水溶液に浸したとき、先端部が部分的に溶解するため薬物は水溶性高分子と一体的にマイクロニードル先端に取り込まれることとなる。このように薬物と素材が一体化したマイクロニードルは皮膚刺入の際、溶着部分すなわち薬物が剥がれ落ちることがなく、薬物が体内に完全に取り込まれることとなる。
ここに、一体的とは、元のマイクロニードル先端部と新たに溶着した部分との間に明確な境界面が存在しないことをいう。境界部分では、薬物は濃度勾配を有しているものと思われる。このような一体化することを特徴とする方法を溶着法という。【００１７】  本発明でいう薬物には、体内に取り込まれることにより何らかの効果を生じる全ての物質を含むものとする。
高価な薬物や大量に得ることが困難な薬物を経皮的に人体に投与したいとき、本方法を用いるのが適当である。安価な薬物や大量に得られる薬物については、常法に従い、当初より薬物をマイクロニードル素材に混合し、その混合素材よりマイクロニードルを作成すればよい。【００１８】  薬物が有機溶剤にのみ溶解するときは、その有機溶剤に薬物を溶解した溶液を水溶性高分子水溶液中に混合して薬物水溶液を作製し同様な手順の手順を用いることができる。また薬物が完全に水溶性高分子溶液中に溶解せずに粒子状に懸濁した場合であっても懸濁が均一でありかつ粒子径が数μｍ以下であれば溶着及び体内投与は薬物が溶解した場合と同様に挙動する。【００１９】  本発明の目的に適した薬物の例としては数ｍｇの体内投与で有効性を発揮する薬物であればあらゆる薬物が対象となるが特に高分子医薬に有効である。例えば、生理活性ペプチド類とその誘導体、核酸、オリゴヌクレオチド、各種の抗原蛋白質、バクテリア、ウイルスの断片等が挙げられる。  上記生理活性ペプチド類とは、例えば、インスリン、エクセンジン−４、エクセンジン−４誘導体、カルシトニン、副腎皮質刺激ホルモン、副甲状腺ホルモン（ＰＴＨ）、ｈＰＴＨ（１→３４）、セクレチン、オキシトシン、アンギオテンシン、β−エンドルフィン、グルカゴン、バソプレッシン、ソマトスタチン、ガストリン、黄体形成ホルモン放出ホルモン、エンケファリン、ニューロテンシン、心房性ナトリウム利尿ペプチド、成長ホルモン、成長ホルモン放出ホルモン、ブラジキニン、サブスタンスＰ、ダイノルフィン、甲状腺刺激ホルモン、プロラクチン、インターフェロン、インターロイキン、Ｇ−ＣＳＦ、グルタチオンパーオキシダーゼ、スーパーオキシドディスムターゼ、デスモプレシン、ソマトメジン、エンドセリン、ＥＧＦ、ＦＧＦなど皮膚関連成長因子、ボツリヌストキシン、及びこれらの塩等が挙げられる。抗原蛋白質ないしはウイルス断片としては、インフルエンザ抗原、破傷風抗原、ジフテリア抗原、ＨＢｓ表面抗原、ＨＢｅ抗原等が挙げられる。が挙げられる。これらは本発明の薬物水溶液中に溶解あるいは懸濁状態で均一に分散していることが必要である。【００２０】  本発明のマイクロニードル素材として、ヒアルロン酸、コラーゲンやデキストリン、デキストラン、コンドロイチン硫酸、ゼラチン、プロテオグリカン等の水溶性天然物高分子物質が適当である。ポリビニルピロリドン、ポリビルルアルコール（部分ケン化物）、ポリアクリル酸（塩）等の合成高分子物質も使用し得る。またそれら高分子同士のブレンドあるいは低分子水溶性物質をブレンドしてマイクロニードルの物性を改善することも可能である。このようにして製造したマイクロニードルアレイに、粘着テープやバーシートなど各種テープを付加して使用しやすい製品とすれば、薬物を先端にのみ有するマイクロニードルパッチとなる。【００２１】  従来多くの報告があるような薬物をニードル部と基板部双方に含浸させる方法では、基板部を薄くしてもその限界があり５０μｍは必要である。その場合はマイクロニードルアレイ中の薬物に比べさらに多くの薬物が基板部に存在し、基板部に存在する薬物は皮膚内に投与されないという欠点を有する（特��文献７）。
また、上記欠点を補うためにマイクロニードル用鋳型に薬物入り素材溶液を流延し、乾燥後マイクロニードルを残して基板素材を除去後に薬物を含まない素材溶液を流延し、乾燥させて基板を形成する試みもある（特許文献１０）。しかしながらこの方法では素材溶液を塗布した時点において薬物が基板素材溶液中に拡散してしまい針部の薬物量が減少するという欠点を有する。
これらの点については、実施例中の比較例１、２を参照されたい。
【発明の効果】
【００２２】  高価かつ貴重な薬物を、マイクロニードルの先端部のみに保持することにより、薬物の無駄を防ぎ、薬物を経済的かつ有効に利用することができる。基板内に薬物が存在していても、マイクロニードルの皮膚刺入により体内に吸収されることがないためである。【００２３】  本方法は、薬物を溶媒に溶かしてマイクロニードルの先端に溶着させるものであるから、薬物を加熱する必要がない。有用な薬物の中には１００℃程度の加熱で分解するものが多く、従来法の適用が困難であったが、本方法にはその弱点がない。
薬物とマイクロニードル素材とを共に含む溶液にマイクロニードル先端部を接触させてマイクロニードルに薬物を取り込む方式とすれば、元の部分と新たに付着した部分との境界面がなくなり、マイクロニードルは一体的となる。一体的であるときは、マイクロニードルを皮膚に刺入するに際し、薬物のみが剥がれ落ちることがない。
本方法においては乾燥は風乾、空気吹き付け、熱風吹き付け、窒素ガス吹き付け、などを必要に応じて採用することができる。また乾燥することなくアルミパウチ等に乾燥剤とともに密封することも可能である。
また本方法において、薬物溶液との接触時間、ニードルの接触深さ、などを変化させることによりニードルの長さを調整することが可能であり、これは本溶着法の他法に比べての大きな特徴である。
【図面の簡単な説明】
【００２４】
【図１】本発明のマイクロニードル溶着法の概略図。
【図２】糖尿病モデルラットのインスリン投与後の血糖値の時間変化を示す図
【図３】ＧＫラットのエクセンジン−４投与後の血糖値の時間変化を示す図
【図４】ＧＫラットのエクセンジン−４投与後の薬物濃度の時間変化を示す図
【図５】  薬物溶液へのマイクロニードルアレイ接触深さを変え作成した溶着後マイクロニードル写真
【発明を実施するための形態】
【００２５】  薬物溶液とマイクロニードルの先端部とを接触させるには次のような方法がある。
（１）薬物溶液面にマイクロニードルアレイを上から浸漬する（図１）。
（２）マイクロニードルアレイを上向きに置きスポンジに含浸させた薬液を上から接触させる。
（３）薬液を層流として上から流しマイクロニードルアレイを横向きにして短時間接触させる。
以下の実施例においては（１）の方法によっているが、（２）、（３）の方法を採用することもできる。
次に、本発明の実施例を図面を参照して詳細に説明するが、本発明は実施例に限定されるものではない。
【実施例１】
【００２６】（溶着法による薬物含有マイクロニードルの製造）
本発明のマイクロニードルアレイは、鋳型を用いて製造した。感光性樹脂に光照射するリソグラフィ法により円錐台型のマイクロニードルパターンを形成した後、電鋳加工することにより円錐台型のマイクロニードルパターンを転写した円錐台型のマイクロニードル形成用凹部が形成された鋳型を用いた。【００２７】  マイクロニードル形成用鋳型凹部は根元の直径が０．１６ｍｍ、先端直径が０．０３ｍｍ、深さ０．８ｍｍの円錐台状であり、０．６ｍｍ間隔に格子状に配列されており、１ｃｍ２あたり２５０個形成されている。又、マイクロニードルアレイは直径１０ｍｍの円形に形成した。【００２８】  水溶性高分子としてヒアルロン酸を用いた。ヒアルロン酸水溶液は、重量平均分子量１０万の高分子量ヒアルロン酸（株式会社紀文フードケミファ製、商品名「ＦＣＨ−ＳＵ」）、培養由来）１３．５重量部と重量平均分子量１万の低分子量ヒアルロン酸（キューピー株式会社製、商品名「ヒアルオリゴ」、培養由来）１．５重量部を水８５重量部に溶解して得た。このヒアルロン酸水溶液を鋳型上に流延し、加熱して水分を蒸発させ、鋳型から剥離しヒアルロン酸マイクロニードルアレイを得た。得られたマイクロニードルは上記金型の形を反映したものであり、根元の直径が０．１６ｍｍ、先端直径が０．０３ｍｍ、高さ０．８ｍｍの円錐台状であった。マイクロニードルアレイは、マイクロニードルが０．６ｍｍ間隔に格子状に配列されており、直径１０ｍｍの円形であった。【００２９】  別途、牛インスリン（ナカライテスク株式会社）をｐＨ２．５の塩酸水溶液に溶解し水溶液を上記ヒアルロン酸水溶液に添加し１．０ユニット（Ｕ）／ｍｌ濃度の薬物溶液を得た。粘度は２５ｄＰａ・ｓであった。【００３０】  薬物溶液上方に得られたマイクロニードルアレイを置き（図１（ａ））、マイクロニードルアレイを降下させてマイクロニードルの先端部１００μｍを１秒間接触させ（図１（ｂ））た。その後引き上げ（図１（ｃ））、取り出し（図１（ｄ））、風乾して先端部インスリン濃縮マイクロニードルアレイを２０枚得た。【００３１】  得られたマイクロニードルアレイを顕微鏡観察するとニードル先端部は図１（ｄ）のように膨れていた。元のマイクロニードルと溶着部分であるインスリン含有ヒアルロン酸とはまったく一体化していることが観察された。
得られたマイクロニードルアレイ３枚を使用して先端に付着したインスリン量を測定した。測定はグラザイムｉｎｓｕｌｉｎ−ＥＩＡ  ＴＥＳＴ  キット（和光純薬工業株式会社）を利用した。マイクロニードルアレイ１枚にインスリン０．２５ユニットを含有していることを確認した。含有量のばらつきは２０％以内であった。【００３２】（血糖値測定試験）
製造したマイクロニードルアレイを用い、ラットにインスリンを経皮投与した。
ストレプトゾトシン投与により作成した糖尿病モデルラット（体重約３００ｇ）の腹部を除毛した。このラットを１４時間以上絶食させた後、除毛皮膚にマイクロニードルアレイを刺入し、優肌絆（日東電工製）でマイクロニードルアレイを皮膚に固定した。マイクロニードルアレイ投与後、０．５、１、２時間経過後に採血し血糖値を測定した。血糖値の測定はＧｌｕｃｏｓｅＣＩＩ−ｔｅｓｔ  ｋｉｔ（和光純薬工業株式会社）を用いた。試験数は４例であった。【００３３】  皮下注射によりラットにインスリンを投与した。
糖尿病モデルラットを１４時間以上絶食させた後、皮下注射により０．２５ユニットのインスリンを投与した。インスリン投与後、０．５，１、２時間経過後に採血し血糖値を測定した。血糖値の測定は実施例１と同様にＧｌｕｃｏｓｅＣＩＩ−ｔｅｓｔ  ｋｉｔを用いた。試験数は４例であった。【００３４】  血糖値測定試験の基準として、コントロール（インスリン投与なし）の測定を行った。
糖尿病モデルラットを１４時間以上絶食させた後、０．５、１、２時間経過後に採血し血糖値を測定した。血糖値の測定は実施例１と同様にＧｌｕｃｏｓｅＣＩＩ−ｔｅｓｔ  ｋｉｔを用いた。試験数は４例であった。【００３５】（血糖値試験の結果と考察）
上記３つの試験結果を血糖値の時間変化として図２に示した。それぞれの０時間値（初期値）を１００として、血糖値の相対値を示す。本図から明らかなように、血糖値は、マイクロニードル投与法によれば皮下注射投与法と同様に降下した。
【実施例２】
【００３６】（溶着法による薬物含有マイクロニードルの製造：ヒアルロン酸が主成分の場合）
水溶性高分子溶液はヒアルロン酸（株式会社紀文フードケミファ製、重量平均分子量８０万、商品名ＦＣＨ−８０Ｌ）６重量部及びポリビニルピロリドン（ＢＡＳＦジャパン株式会社製、商品名コリドン１２ＰＦ）３重量部を水９１部に溶解して得た。水溶性高分子溶液組成及び乾燥を風乾でなく窒素ガス吹き付けであることを除いては実施例１と同様の操作でマイクロニードルアレイを製造した。マイクロニードル及びマイクロニードルアレイの形状・寸法は実施例１と同じである。【００３７】  薬物としてエクセンジン−４（和光純薬工業株式会社）を使用した。エクセンジン−４はＩＩ型糖尿病治療薬であり、分子量４２００のたんぱく質であり、血糖値降下作用を有する。重量平均分子量１０万の高分子量ヒアルロン酸（紀文フードケミカル社製、商品名ＦＣＨ−ＳＵ、培養由来）の１０重量％の水溶液にエクセンジン−４を３０ｍｇ／ｍｌになるよう溶解して薬物溶液を調整した。
冶具を用いてマイクロニードルアレイの先端２００μｍを薬物溶液に接触しただちに取出して窒素ガスを吹き付けて乾燥させ、薬物先端溶着マイクロニードルアレイを２０枚作製した。【００３８】（溶着法による薬物含有マイクロニードルの製造：ポリメチルメタクリレートの場合）
実施例１に用いたと同様の鋳型を用いてポリメチルメタクリレート（ＭＭＡ）を素材とするマイクロニードルアレイを作製した。ＭＭＡ（和光純薬工業株式会社）の１０％トルエン溶液を鋳型に注入し４０℃で４８時間乾燥させて実施例２と同一形状のＭＭＡマイクロニードルアレイを作製した。冶具を用いてマイクロニードルアレイの先端２００μｍを実施例２と同様の薬物溶液に接触し、ただちに取出して窒素ガスを吹き付けて乾燥させて薬物先端溶着マイクロニードルを作製した。【００３９】（エクセンジン−４の存在量の確認）
エクセンジン−４の存在量は酵素免疫測定法により決定した。薬物溶着マイクロニードルをイオン交換水に溶解させた溶液、又はラット静脈から採血した血液を試料とし、Ｅｘｅｎｄｉｎ−４  ＥＩＡ  ｋｉｔ（和光純薬工業株式会社）により試料中のエクセンジン−４濃度を決定した。
作成したマイクロニードルアレイ３枚を使用して先端に付着したエクセンジン−４の量をこの方法で測定した。ヒアルロン酸が主成分の場合もＭＭＡの場合も、マイクロニードルアレイ１枚にエクセンジン−４が１０μｇ含まれていることを確認した。含有量のばらつきは１５％以内であった。【００４０】（血糖値測定試験）
製造したマイクロニードルアレイを用い、ラットにエクセンジン−４を経皮投与して糖負荷試験を行い、皮下注射法及びコントロールと比較した。
ＧＫラット、自然発症２型糖尿病モデル（８週齢オス、清水実験材料株式会社より購入）を麻酔後、背部を除毛した。１４時間以上絶食させた後、除毛皮膚にマイクロニードルアレイを刺入し、優肌絆（日東電工製）で皮膚に固定した。マイクロニードルアレイ投与３０分後に２ｇ／ｋｇ体重相当量のぶどう糖を腹腔内投与した。投与後、１５、３０、６０、９０、１２０分経過後に採血し血糖値を測定した。試験数は５例であった。
血糖値の測定はＧｌｕｃｏｓｅ  ＣＩＩ−ｔｅｓｔ  ｋｉｔ（和光純薬工業株式会社）を用いた。【００４１】（エクセンジン−４血中濃度変化試験）
製造したマイクロニードルアレイを用い、ラットにエクセンジン−４を経皮投与してエクセンジン−４血中濃度変化試験を行い、皮下注射法及びコントロールと比較した。
ＧＫラット、自然発症２型糖尿病モデル（８週齢オス、清水実験材料株式会社より購入）を麻酔後、背部を除毛した。１４時間以上絶食させた後除毛皮膚にマイクロニードルアレイを刺入し、優肌絆（日東電工製）で皮膚に固定した。マイクロニードルアレイ投与３０分後に２ｇ／ｋｇ体重相当量のぶどう糖を腹腔内投与した。糖投与後、１５、３０、６０、９０、１２０分経過後に採血し、エクセンジン−４の濃度を測定した。試験数は５例であった。【００４２】  血糖値測定試験及び薬物血中濃度変化試験のいずれにおいても、マイクロニードル経皮投与法と比較するため、皮下注射投与法と薬物を投与しないコントロール試験を行った。
皮下注射投与法は次のように行った。ＧＫラット自然発症２型糖尿病モデル（８週齢オス、清水実験材料株式会社）を１４時間以上絶食させた後皮下注射により１０μｇのエクセンジン−４を投与した。その３０分後に２ｇ／ｋｇ体重相当量のぶどう糖を腹腔内投与した。ブドウ糖投与後、１５、３０、６０、９０、１２０分経過後に採血し、血糖値及びエクセンジン−４の濃度を測定した。試験数は５例であった。
コントロールは次のように行った。ＧＫラット自然発症２型糖尿病モデル（同上）を１４時間以上絶食させた３０分後に２ｇ／ｋｇ体重相当量のぶどう糖を腹腔内投与した。ブドウ糖投与後、１５、３０、６０、９０、１２０分経過後に採血し、血糖値及びエクセンジン−４の濃度を測定した。試験数は３例であった。【００４３】  糖負荷後の血糖値の時間変化を図３に示す。図における記号は以下のようである。
Ｃｏｎｔｒｏｌ：エクセンジン−４投与なし
Ｓ．Ｃ．１０μｇ：エクセンジン−４を皮下注射により投与
ＭＮ（ＨＡ）１０μｇ：エクセンジン−４をヒアルロン酸が主成分のマイクロニードルにより投与
ＭＮ（ＭＭＡ）１０μｇ：エクセンジン−４をＭＭＡのマイクロニードルにより投与【００４４】  薬物投与３０分後に糖負荷し、その後の血中エクセンジン−４濃度の時間変化を図４に示す。図中の記号は図３と同じである。【００４５】（試験結果及び考察）
図３によれば、ブドウ糖負荷後Ｃｏｎｔｒｏｌ群の血糖値は急激に上昇しているが、Ｓ．Ｃ．１０μｇ群及びＭＮ（ＨＡ）１０μｇ群では血糖値の上昇が抑えられている。一方、ＭＮ（ＭＭＡ）群の血糖値はＣｏｎｔｒｏｌ群よりは低いがＭＮ（ＨＡ）１０μｇ群の血糖値に比較してはるかに高い。この結果は同じ１０μｇを先端塗布したマイクロニードルであってもヒアルロン酸からなるマイクロニードルはポリメチルメタクリレートからなるマイクロニードルよりも血糖値を抑える効果が高いことを示している。【００４６】  図４によれば、ブドウ糖負荷３０分前にエクセンジン−４を投与した３群において、Ｓ．Ｃ．１０μｇ群及びＭＮ（ＨＡ）１０μｇ群では急激に血中エクセンジン−４濃度が増加し、投与後４５分（ブドウ糖負荷後１５分）に濃度は最大となっている。一方、ＭＮ（ＭＭＡ）１０μｇ群の血中エクセンジン−４濃度は、ＭＮ（ＨＡ）１０μｇ群の濃度に比較してはるかに低い。【００４７】  図３、４の結果は、ヒアルロン酸マイクロニードルに溶着させた薬物（エクセンジン−４）はポリメチルメタクリレートマイクロニードルに付着させた場合に比べてマイクロニードルの皮膚適用による薬物体内浸透量が極めて大きく、それにより血糖値の低下作用も大きいことを示している。ＭＮ（ＨＡ）による投与は皮下注射と同様の挙動を示すことから、マイクロニードルに溶着されたすべての薬物が体内浸透することを示している。一方、ＭＮ（ＭＭＡ）においてはニードルに付着した薬物はその数分の１しか体内に浸透していないことを示している。
この原因として、ＭＮ（ＭＭＡ）先端に付着した薬物の付着強度が弱いためマイクロニードル刺入に際し角質を通過する時薬物がマイクロニードルから剥がれて体内吸収されないことが考えられる。それに反しＭＮ（ＨＡ）においては、薬物は溶着のさいマイクロニードルと一体化しているので刺入の際剥がれおちることは一切なく、全量が体内吸収されるものと思われる。
【実施例３】
【００４８】  重量平均分子量１０万の高分子量ヒアルロン酸（株式会社紀文フードケミファ製、商品名ＦＣＨ−ＳＵ、培養由来）の種々の濃度の水溶液を作成し、以下の粘度になるようにヒアルロン酸と水の割合を調整した。調整した溶液の粘度は、０．５、１．０、５．０、２０、５０、９０、１５０ｄＰａ・ｓであった。室温は２５度であった。それらの７種の濃度の異なった水溶液中に赤色１０２号（和光純薬工業株式会社）を濃度０．５％になるように均一に溶解させた。
マイクロニードルアレイは、実施例１と同様にして直径１．０ｃｍの円形のマイクロニードルアレイを作成した。【００４９】  得られた種々の粘度のヒアルロン酸水溶液にマイクロニードルアレイの先端部１５０μｍを１秒間接触した後、取り出し風乾した。接触により溶着したヒアルロン酸水溶液量を評価するためにマイクロニードルアレイ１枚を２ｍｌのイオン交換水に溶解し赤色１０２号の濃度を５１０ｎｍでの吸光度により測定した。その測定値から各種ヒアルロン酸濃度の異なる水溶液のマイクロニードルアレイ１枚当たりの溶着量を算定し、結果を下表に示す。【００５０】
【表１】
2013094662.tif 000003
2013094662.tif 000004
【００５１】  水溶液粘度が低いと溶着量が低い。高くなるに従い取り扱い性が悪くなり、かつ針の形状も不規則となる。適切な水溶液粘度は１．０〜９０ｄＰａ・ｓであり、より望ましくは５．０〜５０ｄＰａ・ｓであることがわかった。【００５２】（比較例１）
実施例１において使用したマイクロニードル形成用鋳型凹部を用い、次のような直径１ｃｍのマイクロニードルアレイを作製した。
水溶性高分子溶液がヒアルロン酸（株式会社紀文フードケミファ製、分子量８０万、商品名ＦＣＨ−８０Ｌ）１４．９９５重量部、モデル薬物として赤色１０２号色素０．００５重量部、水８５部からなる水溶液を用いた。この水溶液０．３ｍｌを鋳型に流延し、室温で乾燥させてマイクロニードルアレイ（直径１ｃｍ）を成形した。マイクロニードルアレイを鋳型から取り出し、顕微鏡にて観察下そのマイクロニードルアレイの針部を鋭利なカッターナイフで注意深く削り取り、針部部と基板部に分離した。それぞれをイオン交換水に溶解させ、５１０ｎｍの吸光度を測定してモデル薬物の針部と基板部への分配比を求めた。
針部存在量：基板部存在量  ＝  ０．０４８：０．９５２
よって、このような方法でマイクロニードルアレイを作成すると、薬物の大部分が基板部に未利用で残ることが予想される。【００５３】（比較例２）
水溶液の鋳型充填量が０．１５ｍｌであることを除き比較例１と同様にして鋳型上にマイクロニードルアレイを成形した。次いで鋳型表面に皮膜状に存在する基板部を濡れたコットンで丁寧に拭き取った。
次いで、ヒアルロン酸（紀文フードケミファ製、分子量８０万、商品名ＦＣＨ−８０Ｌ）１５重量部、水８５部からなる赤色１０２号色素を含まない水溶液の０．３ｍｌを鋳型に流延し、４０℃で乾燥させてマイクロニードルアレイ（直径１ｃｍ）を成形した。マイクロニードルアレイを鋳型から取り出し、顕微鏡にて観察下そのマイクロニードルアレイの針部を鋭利なカッターナイフで注意深く削り取り、針部と基板部に分離した。それぞれをイオン交換水に溶解させ、５１０ｎｍの吸光度を測定してモデル薬物の針部と基板部への分配比を求めた。
針部存在量：基板部存在量  ＝  ０．６２：０．３８
赤色１０２号モデル薬物は、本来針部にのみ存在していたものである。しかしこの結果は、基板部形成のためヒアルロン酸水溶液を鋳型上に流延し乾燥させる工程の中で、針部から基板部へ薬物が拡散することを示している。
よって、このような方法では、マイクロニードル部分にのみ薬物を保持するマイクロニードルアレイを作成することはできない。
【実施例４】
【００５４】  重量平均分子量１０万の高分子量ヒアルロン酸（株式会社紀文フードケミファ製、商品名ＦＣＨ−ＳＵ、培養由来）の水溶液を作成した。溶液の粘度は、５．０ｄＰａ・ｓであった。室温は２５℃であった。本水溶液中にＦＤ４、（フルオレセンデキストラン、モデル化合物、和光純薬工業株式会社）を濃度５％になるように均一に溶解させた。マイクロニードルアレイは高さが０．６５μｍであること除いては実施例１と同様の鋳型を用いて直径１．０ｃｍの円形のマイクロニードルアレイを作成した。【００５５】  得られたヒアルロン酸水溶液にマイクロニードルアレイの先端部を１秒間接触した後、取り出し風乾した。その際先端部の接触深さを１５０μｍと２５０μｍとすることにより針長さを調整した。先端にモデル薬物を溶着したマイクロニードルは先端部を一部溶解させることにより長さを短くした。未接触時の針長さは６５０μｍであるが１５０μｍ、及び２５０μｍの接触によって、それぞれ約６４０μｍ、約５７０μｍ、とすることができた。図５参照。マイクロニードルの薬液への接触深さを変化させることにより針長さを調節できたことを示している。
【産業上の利用可能性】
【００５６】  本発明によるマイクロニードルパッチは、医療や美容の分野において広く利用されるものと期待される。
【図１】
2013094662.tif 000005
【図２】
2013094662.tif 000006
【図３】
2013094662.tif 000007
【図４】
2013094662.tif 000008
【図５】
2013094662.tif 000009